(57)【要約】   延伸フィルム、特に光学用途向けの延伸フィルムで、透明性に優れ、キズが少なく、種々の加工用途に適した延伸フィルム製造方法を提供する。  本発明に係る延伸フィルムの製造法は、距離を隔てて配置された２つの延伸ロールにおいて、上流側の延伸ロール（以下、第１延伸ロールという）及び下流側の延伸ロール（以下、第２延伸ロールという）を用いて、フィルムに対して縦延伸処理を行う工程（以下、縦延伸工程という）を含む延伸フィルムの製造方法において、第１延伸ロールに近接するニップロールが２本以上及び第２延伸ロールに近接するニップロールが２本以上であることを特徴とする。
2014087872.tif 000002
【特許請求の範囲】
【請求項１】
上流側の延伸ロール（以下、第１延伸ロールという）及び下流側の延伸ロール（以下、第２延伸ロールという）を用いて、フィルムに対して縦延伸処理を行う工程を含む延伸フィルムの製造方法において、
第１延伸ロールに近接するニップロールが、２本以上であることを特徴とする、延伸フィルムの製造方法。
【請求項２】
第１延伸ロールに近接するニップロールが２本であり、該第１延伸ロールに近接する２本のニップロールの中で、上流側のニップロールを第０ニップロール、下流側のニップロールを第１ニップロールとし、第１延伸ロール及び第０ニップロールに挟まれる部位を第０把持部、第１延伸ロール及び第１ニップロールに挟まれる部位を第１把持部とした際に、
第０把持部の位置が、フィルムと第１延伸ロールとの接触領域における、上流側の端部であり、第１把持部の位置が、フィルムと第１延伸ロールとの接触領域における、下流側の端部であることを特徴とする、請求項１に記載の延伸フィルムの製造方法。
【請求項３】
第２延伸ロールに近接するニップロールが、２本以上であることを特徴とする、請求項１又は２に記載の延伸フィルムの製造方法。
【請求項４】
第２延伸ロールに近接するニップロールが２本であり、該第２延伸ロールに近接する２本のニップロールの中で、上流側のニップロールを第２ニップロール、下流側のニップロールを第３ニップロールとし、第２延伸ロール及び第２ニップロールに挟まれる部位を第２把持部、第２延伸ロール及び第３ニップロールに挟まれる部位を第３把持部とした際に、
第２把持部の位置が、フィルムと第２延伸ロールとの接触領域における、上流側の端部であり、第３把持部の位置が、フィルムと第２延伸ロールとの接触領域における、下流側の端部であることを特徴とする、請求項１〜３のいずれかに記載の延伸フィルムの製造方法。
【請求項５】
第０ニップロールが、清掃機構（以下、第１清掃機構という）を有し、
第１清掃機構は、第１延伸ロールの上流側に位置する第１搬送ロールを清掃可能であることを特徴とする、請求項１〜４のいずれかに記載の延伸フィルムの製造方法。
【請求項６】
第３ニップロールが、清掃機構（以下、第２清掃機構という）を有し、
第２清掃機構は、第２延伸ロールの下流側に位置する第２搬送ロールを清掃可能であることを特徴とする、請求項１〜５のいずれかに記載の延伸フィルムの製造方法。
【発明の詳細な説明】
【技術分野】
【０００１】
本発明は、延伸フィルム、特に光学用途向けの延伸フィルムの製造方法に関するものである。
【背景技術】
【０００２】
ポリエステルなどの二軸配向熱可塑性樹脂フィルムは、優れた透明性、寸法安定性、耐薬品性から、光を透過、反射させた状態で使用する各種光学用フィルムとして広く利用されている。特に、液晶ディスプレイ（ＬＣＤ）に用いられるプリズムシート用ベースフィルム、ハードコート用ベースフィルム、反射防止（ＡＲ）フィルム用ベースフィルム、光拡散用ベースフィルム、タッチパネルに用いられる透明導電性フィルムなどの用途では、優れた強度、寸法安定性が要求されるため、比較的厚手のフィルムが用いられている。【０００３】
このような光学用フィルムでは、優れた透明性とプリズムレンズ加工やハードコート加工、ＡＲ加工の際に、加工用のコート層などの接着性に優れる事が要求され、さらに、フィルムに光学的な欠点が極力少ないことが望まれている。【０００４】
フィルムにハンドリング性（易滑性、巻き取り性、耐ブロッキング性など）や耐スクラッチ性などの改良するための方法が、特許文献１に開示されている。【０００５】
また、より透明性に優れるフィルムを得るために、基材フィルム中の粒子の含有量を減少もしくは、無粒子で製造されるが、この場合、透明性が高くなる一方で、耐スクラッチ性が低下し、光学欠点の原因となる表面のキズが発生しやすくなる。そこでこうしたキズの発生を抑制する技術として、特許文献２には、フィルム表面に界面活性剤を有することで長さ２０mm以上かつ最大深さ０．５μｍ以上のキズが１０個/ｍ２以下となるポリエステル系光学用フィルムが開示されている。しかし、より微小なキズの発生を抑制することが困難であり、最近の光学用フィルムに要求されるレベルを満足させるものではない。
【先行技術文献】
【特許文献】
【０００６】
【特許文献１】特開昭６２−２１４５１８号公報
【特許文献２】特開平９−１８３２０１号公報
【発明の概要】
【発明が解決しようとする課題】
【０００７】
特許文献１に開示されている方法では、フィルム延伸時に粒子周囲に形成されるボイドによって、フィルムの透明性が低下するため、光学的な透明性や均質性が高度に要求される光学フィルムの製造方法に適していない。【０００８】
また特許文献２に開示されている方法では、より微小なキズの発生を抑制することが困難であり、最近の光学用フィルムに要求されるレベルを満足させるものではない。【０００９】
そこで本発明は、透明性に優れ、キズが少なく、種々の加工用途に適した、光学用途に好適な延伸フィルムの製造方法を提供するものである。
【課題を解決するための手段】
【００１０】
上記課題を鋭意検討した結果、距離を隔てて２つの延伸ロールを配置し、熱可塑性樹脂からなるフィルムに対してロール縦延伸を行う際に、２つの延伸ロールに近接するニップロールを以下のように設定することで、フィルムのキズ発生を抑制できることを見出し、本発明を完成させるに至った。すなわち、本発明は以下である。
１）  上流側の延伸ロール（以下、第１延伸ロールという）及び下流側の延伸ロール（以下、第２延伸ロールという）を用いて、フィルムに対して縦延伸処理を行う工程を含む延伸フィルムの製造方法において、
第１延伸ロールに近接するニップロールが、２本以上であることを特徴とする、延伸フィルムの製造方法。
２）  第１延伸ロールに近接するニップロールが２本であり、該第１延伸ロールに近接する２本のニップロールの中で、上流側のニップロールを第０ニップロール、下流側のニップロールを第１ニップロールとし、第１延伸ロール及び第０ニップロールに挟まれる部位を第０把持部、第１延伸ロール及び第１ニップロールに挟まれる部位を第１把持部とした際に、
第０把持部の位置が、フィルムと第１延伸ロールとの接触領域における、上流側の端部であり、第１把持部の位置が、フィルムと第１延伸ロールとの接触領域における、下流側の端部であることを特徴とする、１）に記載の延伸フィルムの製造方法。
３）  第２延伸ロールに近接するニップロールが、２本以上であることを特徴とする、１）又は２）に記載の延伸フィルムの製造方法。
４）  第２延伸ロールに近接するニップロールが２本であり、該第２延伸ロールに近接する２本のニップロールの中で、上流側のニップロールを第２ニップロール、下流側のニップロールを第３ニップロールとし、第２延伸ロール及び第２ニップロールに挟まれる部位を第２把持部、第２延伸ロール及び第３ニップロールに挟まれる部位を第３把持部とした際に、
第２把持部の位置が、フィルムと第２延伸ロールとの接触領域における、上流側の端部であり、第３把持部の位置が、フィルムと第２延伸ロールとの接触領域における、下流側の端部であることを特徴とする、１）〜３）のいずれかに記載の延伸フィルムの製造方法。
５）  第０ニップロールが、清掃機構（以下、第１清掃機構という）を有し、
第１清掃機構は、第１延伸ロールの上流側に位置する第１搬送ロールを清掃可能であることを特徴とする、請求項１〜４のいずれかに記載の延伸フィルムの製造方法。
６）  第３ニップロールが、清掃機構（以下、第２清掃機構という）を有し、
第２清掃機構は、第２延伸ロールの下流側に位置する第２搬送ロールを清掃可能であることを特徴とする、１）〜５）のいずれかに記載の延伸フィルムの製造方法。
【発明の効果】
【００１１】
本発明の延伸フィルムの製造方法により、キズの発生を抑制でき、該キズ起因とする欠点、特に光学欠点を低減したフィルムを提供することができる。
【図面の簡単な説明】
【００１２】
【図１】本発明の製造方法の概略図。
【発明を実施するための形態】
【００１３】
以下、本発明について説明する。
【００１４】
本発明におけるフィルムとは、特に限定されないが、熱可塑性樹脂フィルムを意味する。
【００１５】
熱可塑性樹脂フィルムとは、特に限定されないが、代表的な例を挙げれば、ポリエチレンテレフタレート、ポリエチレン−２、６−ナフタレート、ナイロン−６、ポリフェニレンサルファイドなどが好適に用いられる。
【００１６】
このようなフィルムを製造するためには、上述のポリエチレンテレフタレート等の原料を用いて、粒子含有ペレットや粒子などを実質的に含有しないペレットを作成する。光学用途向けのフィルムにおいては、透明性を確保するために、粒子を含有しないペレットが好ましい。これらを適宜乾燥した後、公知の溶融押出機に供給し、ポリマーフィルターにより濾過する。
【００１７】
スリット状のスリットダイからシート状に押出し、キャスティングロール上で冷却固化して未延伸（未配向）フィルムを作る。かかる未配向ポリエステルフィルムをフィルム長手方向および幅方向に逐次二軸延伸させることにより、延伸フィルムを得ることができる。
【００１８】
本発明は、上流側の延伸ロール（以下、第１延伸ロールという）及び下流側の延伸ロール（以下、第２延伸ロールという）を用いて、フィルムに対して縦延伸処理を行う工程（以下、縦延伸工程という）を含む延伸フィルムの製造方法である。つまり、本発明では、縦延伸処理を行うのに、２本の延伸ロールを用いることが重要である。
【００１９】
具体的には、延伸ロールを用いて搬送させながら加熱を行い、所定の温度まで加熱させる。キズの発生を抑制させるため、延伸ロールの表面粗度は、Ｒａが０．１μｍ以下であることが好ましい。本発明の製造方法においては、第１延伸ロールの直前の加熱温度は、６８〜８３℃であることが好ましく、より好ましくは７０〜８０℃、更に好ましくは、７２〜７５℃である。第１延伸ロールの直前の加熱温度が６８℃よりも低いとフィルムが破断しやすく、８３℃よりも高いとフィルムがロールに粘着し、表面欠点が発生しやすくなることがある。
【００２０】
以下、図１を用いて本発明の延伸フィルムの製造方法における、縦延伸工程について説明する。なお、図１に示したのは１つの実施形態に過ぎず、本発明はこの図に限定されるものではない。
【００２１】
本実施形態において、フィルム（７）を延伸するために第１延伸ロール（５）及び第２延伸ロール（６）が距離を隔てて配置されている。
【００２２】
本発明においては、第１延伸ロールに近接するニップロールが、２本以上であることが重要である。本発明においては、第１延伸ロールに近接するニップロールは、２本以上であれば特に限定されないが、好ましくは２〜３本であり、特に好ましくは２本である。つまり図１によれば、第１延伸ロールに近接するニップロールが２本であり、該第１延伸ロールに近接する２本のニップロールの中で、上流側のニップロールを第０ニップロール、下流側のニップロールを第１ニップロールとすると、第１延伸ロールにおいてフィルムを把持するために、第０ニップロール（１）及び第１ニップロール（２）が第１延伸ロール近傍に配置されている事を特徴とする。第１ニップロールのみであると、つまり、第１延伸ロールに近接するニップロールが１本のみであると、延伸張力が十分にカットできず、第１延伸ロールの上流側に位置する第１搬送ロール（１２）でフィルムが滑り、キズが発生しやすくなる問題がある。
【００２３】
本発明においては、第１延伸ロール及び第０ニップロールに挟まれる部位を第０把持部、第１延伸ロール及び第１ニップロールに挟まれる部位を第１把持部とすると、第０把持部の位置が、フィルムと第１延伸ロールとの接触領域における、上流側の端部であり、第１把持部の位置が、フィルムと第１延伸ロールとの接触領域における、下流側の端部であることが好ましい。つまり図１によれば、第１延伸ロール上で第０ニップロールが把持する第０把持部の位置は、フィルムと第１延伸ロールとの接触領域（８）において、上流側の端部であることが好ましい。さらに好ましくは、第１延伸ロール上で第１ニップロールが把持する第１把持部の位置は、フィルムと第１延伸ロールとの接触領域において、下流側の端部であることが好ましい。このようにすることで、第１延伸ロール上でフィルムが滑らず、キズの発生を抑制できる。
【００２４】
本発明においては、第２延伸ロールに近接するニップロールが、２本以上であることが好ましい。本発明においては、第２延伸ロールに近接するニップロールは、２本以上であることが好ましいものの、より好ましくは２〜３本であり、特に好ましくは２本である。つまり図１によれば、第２延伸ロールに近接するニップロールが２本であり、該第２延伸ロールに近接する２本のニップロールの中で、上流側のニップロールを第２ニップロール、下流側のニップロールを第３ニップロールとすると、第２延伸ロールにおいてフィルムを把持するために、第２ニップロール（３）及び第３ニップロール（４）が、第２延伸ロール近傍に配置されている事が好ましい。第２ニップロールのみであると、つまり、第２延伸ロールに近接するニップロールが１本のみであると、延伸張力が十分にカットできず、第２延伸ロールの下流側に位置する第２搬送ロール（１３）でフィルムが滑り、キズが発生することがある。
【００２５】
本発明においては、第２延伸ロール及び第２ニップロールに挟まれる部位を第２把持部、第２延伸ロール及び第３ニップロールに挟まれる部位を第３把持部とした際に、第２把持部の位置が、フィルムと第２延伸ロールとの接触領域における、上流側の端部であり、第３把持部の位置が、フィルムと第２延伸ロールとの接触領域における、下流側の端部であることが好ましい。つまり図１によれば、第２延伸ロール上で第３ニップロールが把持する第３把持部の位置は、フィルムと第２延伸ロールとの接触領域（９）において、下流側の端部であることが好ましい。さらに好ましくは、第２延伸ロール上で第２ニップロールが把持する第２把持部の位置は、フィルムと第２延伸ロールとの接触領域において、上流側の端部であることが好ましい。このようにすることで、第２延伸ロール上でフィルムが滑らず、キズの発生を抑制できる。
【００２６】
本発明においては、縦延伸工程のいずれかの箇所に、搬送ロールに対する清掃機構を有することが好ましい。そして本発明においては、第０ニップロールが、清掃機構（以下、第１清掃機構という）を有し、該第１清掃機構は、第１延伸ロールの上流側に位置する第１搬送ロールを清掃可能であることが好ましい。つまり図１によれば、上記第０ニップロールが、第１清掃機構（１０）を有し、第１延伸ロールの上流側に位置する第１搬送ロールを清掃可能であることが好ましい。長時間フィルムを生産していると、延伸ロールが汚れキズの発生原因となることがあるため、フィルムを切らずに清掃できる機構を持つことで屑の発生を最小限に出来るためである。
【００２７】
なお。ここでいう清掃機構とは、ロールに一定荷重で清掃用の布などを押し当て幅方向へ移動できるものを意味する。このような清掃機構を使用することで、フィルムを切らずに安全に清掃出来る。
【００２８】
本発明は、第３ニップロールが、清掃機構（以下、第２清掃機構という）を有し、該第２清掃機構は、第２延伸ロールの下流側に位置する第２搬送ロールを清掃可能であることが好ましい。つまり図１によれば、第３ニップロールが、第２清掃機構を有し、第２延伸ロールの下流側に位置する第２搬送ロールを清掃可能であることが好ましい。長時間フィルムを生産していると、延伸ロールが汚れキズの発生原因となることがあるため、フィルムを切らずに清掃できる機構を持つことで屑の発生を最小限に出来るためである。
【００２９】
本発明においては、第１延伸ロールと第２延伸ロールの間に、非接触でフィルムを昇温する機構を有することが好ましい。このような機構としては、例えば、赤外線ヒータなどを挙げることができる。
【００３０】
縦延伸工程の延伸時のフィルム温度は、例えば７０〜１３０℃であり、好ましくは７５〜１２０℃、さらに好ましくは８０〜１１０℃である。縦延伸工程の延伸時のフィルム温度が７０℃よりも低いとフィルムが破断しやすく、延伸時のフィルム温度が１３０℃よりも高いと高分子が配向されにくく、幅方向に延伸する際に、破断しやすくなる。ここで縦延伸工程の延伸時のフィルム温度とは、第１延伸ロールから第２延伸ロールの間の領域における、フィルム温度を意味する。
【００３１】
また、縦延伸工程の延伸倍率は、例えば２．５〜５．０倍、好ましくは、２．７〜３．５倍である。縦延伸倍率が２．５倍よりも小さいと、強度が得られにくく、一方、縦延伸工程の延伸倍率が５．０倍よりも大きくなると、高分子の配向が強く、幅方向に延伸する際に、破断しやすくなる。
【００３２】
縦延伸工程後、この延伸フィルムの両面もしくは片面に、易接着層を塗布し、横延伸工程へ通すことも可能である。塗布する方法としては、特に限定されないが、例えば、リバースコート法、グラビアコート法、ロッドコート法、バーコート法、ワイヤーバーコート法、ダイコート法、スプレーコート法などを用いることが出来る。
【００３３】
フィルム厚み、速度、インラインコーティング有無等によるが、上記の方法で得られた一軸延伸フィルム（本発明の延伸フィルム）を、例えば８０〜１６０℃、好ましくは８５〜１３０℃、さらに好ましくは９０〜１２０℃で、幅方向に例えば２．５〜６．０倍、好ましくは３．０〜５．５倍、さらに好ましくは３．５〜５．０倍に延伸することも可能である。かかる温度、倍率範囲を外れると延伸ムラあるいはフィルム破断などの問題を引き起こすことがある。特に横延伸工程の延伸温度が８０℃よりも低いとフィルムが破断しやすく製造が難しい場合がある。一方、横延伸工程の延伸温度が１６０℃よりも高いと離型用途として十分な強度が得られない場合がある。
【００３４】
延伸後、必要に応じて２００〜２４０℃、好ましくは２０５〜２３５℃、さらに好ましくは２１０〜２３０℃で、熱固定を行い、続いて２５％以内の弛緩を行うことも可能である。特に、熱固定時の温度が２００℃よりも低くなると、結晶性が進まないためポリエステルの構造が安定しないことがある。
【００３５】
本発明の製造方法は、縦延伸工程後、横延伸工程を有してもよいが、さらに横延伸工程後、厚みが厚いエッジ部分は、切断工程においてエンボス加工部分とともに切断し除去する工程を有していることが好ましい。
【００３６】
本発明により得られる延伸フィルムは、前述の通り透明性に優れ、キズが少なく、種々の加工用途に適しているため、各種光学用フィルムに用いることができ、特に、プリズムシート用ベースフィルム、ハードコート用ベースフィルム、反射防止（ＡＲ）フィルム用ベースフィルム、光拡散用ベースフィルム、透明導電性フィルムなどに好適に用いられる。
【実施例】
【００３７】
以下、実施例で本発明を詳細に説明する。効果の評価方法は、次の通りである。【００３８】
（１）. 外観検査
一定巻き長さのフィルムロール表層よりシート状のサンプル（製品幅×１〜２ｍ）を採取し、暗室において斜光の状態下で、キズの最大長径が５００μｍ以上のキズ個数を目視にて観察し、１ｍ２当たりのキズ個数に換算して、下記の通りランク分けを行った。
Ａランク：５０個／ｍ２以下
Ｂランク：５０個／ｍ２より大きく７５個／ｍ２以下
Ｃランク：７５個／ｍ２より大きく１００個／ｍ２以下
Ｄランク：１００個／ｍ２より大きく１２０個／ｍ２以下
Ｅランク：１２０個／ｍ２より大きい（不合格）
上記判定基準中、Ｄランク以上のフィルムが実用上問題なく使用できるレベルであるが、Ｃランク以上が好ましい。【００３９】
（製造例）
ポリエチレンテレフタレートのペレットを１６０℃で8時間乾燥した後、押出機に供給し、２７５℃で溶融押出しして濾過を行った。その後、２８５℃に保ったスリットダイを介し冷却ロール上に静電印加キャスト法を用いて表面温度２５℃のキャスティングドラムに巻き付け冷却個化し、未延伸フィルムを得た。【００４０】
長手方向に延伸するために表面粗さＲａが０．１μｍのロールで未延伸フィルムを７４℃まで昇温を行った。そして縦延伸工程の延伸時のフィルム温度は、７４℃で維持した。縦延伸工程は、第１延伸ロール及び第２延伸ロール間で速度比３．０倍をつけ延伸させる。第１延伸ロール近傍には第１ニップロールがあり（第１延伸ロール近傍のニップロールは１本のみであり）、第１ニップロールがフィルムを把持する第１把持部の位置は、第１延伸ロールとフィルムが接触する領域の下流最端部であり、第２延伸ロール近傍には第２ニップロールがあり（第２延伸ロール近傍のニップロールは１本のみであり）、第２ニップロールがフィルムを把持する第２把持部の位置は、第２延伸ロールとフィルムが接する領域の上流側最端部に位置する。また、縦延伸工程は、第１延伸ロールと第２延伸ロールの間にある赤外線ヒータでフィルムを昇温させながら延伸を行う。この方法を基本的な縦延伸方法と呼ぶ。【００４１】
（実施例１）
上記基本的な縦延伸方法に加え、第１延伸ロール近傍には、第０ニップロールを有し、第０ニップロールがフィルムを把持する第０把持部の位置は、第１延伸ロールとフィルムとの接触領域における上流側最端部から３０°下流側の位置にある構成の延伸装置を使い、その他については製造例と同様にして長手方向に延伸させた。【００４２】
その後、この延伸フィルムを、テンタに導入し、温度１００℃で幅方向に３．６倍延伸した後、一定幅で２２５℃にて熱処理した。その後、さらに幅方向に６％の弛緩処理を施し、厚み１８８μｍの二軸配向ポリエステルフィルムを得た。【００４３】
得られた延伸フィルムのキズの個数レベルを表１に示す。また、生産して１日後のキズ個数レベルも表１に示す。【００４４】
（実施例２）
実施例１の縦延伸工程において、第０把持部の位置を、第１延伸ロールとフィルムとの接触領域における上流側の端部に変更したこと以外、実施例１と同様にして、二軸延伸フィルムを得た。【００４５】
得られたフィルムのキズの個数レベルを表１に示す。また、生産して１日後のキズ個数レベルも表１に示す。【００４６】
（実施例３）
実施例２の縦延伸工程において、第２延伸ロール近傍に、第３ニップロールを有し、第３ニップロールがフィルムを把持する第３把持部の位置を、第２延伸ロールとフィルムとの接触領域における下流側の端部から３０°上流側の位置になるようにしたこと以外、実施例２と同様にして、二軸延伸フィルムを得た。【００４７】
得られたフィルムのキズの個数レベルを表１に示す。また、生産して１日後のキズ個数レベルも表１に示す。【００４８】
（実施例４）
実施例３の縦延伸工程において、第３把持部の位置を、第２延伸ロールとフィルムとの接触領域における下流側の端部の位置に変更したこと以外、実施例３と同様にして、二軸延伸フィルムを得た。【００４９】
得られたフィルムのキズの個数レベルを表１に示す。また、生産して１日後のキズ個数レベルも表１に示す。【００５０】
（実施例５）
実施例４の縦延伸工程において、第０ニップロールに第１清掃機構を有する以外は、実施例４と同様にして、二軸延伸フィルムを得た。【００５１】
得られたフィルムのキズの個数レベルを表１に示す。また、生産して１日後のキズ個数レベル、並びに、生産して１日後に第１清掃機構を使用して第１搬送ロールを清掃し、その後得られたフィルムのキズの個数レベルを表１に示す。【００５２】
（実施例６）
実施例５の縦延伸工程において、第３ニップロールに第２清掃機構を有する以外は、実施例５と同様にして、二軸延伸フィルムを得た。【００５３】
得られたフィルムのキズの個数レベルを表１に示す。また、生産して１日後のキズ個数レベル、並びに、生産して１日後に第１、第２清掃機構を使用して、第１、第２搬送ロールを清掃し、その後得られたフィルムのキズの個数レベルを表１に示す。【００５４】
（比較例１）
基本的な縦延伸方法で得られた二軸延伸フィルムのキズ個数レベル及び１日後生産した後のキズ個数レベルを表１に示す。【００５５】
【表１】
2014087872.tif 000003
【００５６】
比較例１は、第１延伸ロールに近接するニップロールが１本であるが、このニップロールと第１延伸ロールとで挟まれる部位は、フィルムと第１延伸ロールとの接触領域における下流側の端部であるため、表中ではこのニップロールと第１延伸ロールとで挟まれる部位を第１把持部として扱い記した。【００５７】
実施例１、２、比較例１は、第２延伸ロールに近接するニップロールが１本であるが、このニップロールと第２延伸ロールとで挟まれる部位は、フィルムと第２延伸ロールとの接触領域における上流側の端部であるため、表中ではこのニップロールと第２延伸ロールとで挟まれる部位を第２把持部として扱い記した。
【産業上の利用可能性】
【００５８】
本発明の製造方法により得られる延伸フィルムは、透明性に優れ、キズが少なく、種々の加工用途に適しているという利点を有するため、各種光学用フィルム、特に、プリズムシート用ベースフィルム、ハードコート用ベースフィルム、反射防止（ＡＲ）フィルム用ベースフィルム、光拡散用ベースフィルム、透明導電性フィルムなどに好適に用いられる。
【符号の説明】
【００５９】
１  第０ニップロール
２  第１ニップロール
３  第２ニップロール
４  第３ニップロール
５  第１延伸ロール
６  第２延伸ロール
７  フィルム
８  第１接触領域
９  第２接触領域
１０  第１清掃機構
１１  第２清掃機構
１２  第１搬送ロール
１３  第２搬送ロール  
【図１】
2014087872.tif 000004
【国際調査報告】
2014087872.tif 000005
2014087872.tif 000006
2014087872.tif 000007
2014087872.tif 000008
2014087872.tif 000009